(57)【要約】【課題】凹凸を備えた接合面間にインサート材を介在させ、凹凸により接合面の酸化皮膜を破壊し、インサート材と被接合材の共晶反応によって酸化皮膜を除去することにより接合された半導体装置を高温環境に放置したとしても、接合面に残留する共晶反応液相の凝固物からインサート材成分が被接合材側に拡散する現象を抑制し、もって接合部における電気伝導性、熱伝導性の劣化を防止することができる半導体装置の製造方法を提供する。【解決手段】半導体チップ３及び配線金属２の接合面を構成する金属Ａ及び金属Ｂに、予めインサート材を構成する金属の少なくとも１種、望ましくはＺｎを飽和量まで添加して、接合面に残留する凝固物からのＺｎの飽和量以上の拡散を防止する。また、上記配線金属２を一方の面に備えた絶縁性セラミックス基材１２を介して、半導体チップ３をベースプレート１１に配置するに際して、上記セラミックス基材１２の他面に備えた裏面金属５とベースプレート１１の接合にも同様の方法を採用する。【選択図】図６
2015033715.tif 000002
【特許請求の範囲】
【請求項１】
接合面がＡｌ、Ｃｕ、Ａｇ及びＡｕから成る群より選ばれた少なくとも１種を主成分とする金属Ａから成る半導体チップと、接合面がＡｌ、Ｃｕ、Ａｇ及びＡｕから成る群より選ばれた少なくとも１種を主成分とする金属Ｂから成る配線金属とを接合するに際して（但し、金属Ａ及びＢが共にＡｕを主成分とする金属である場合を除く）、
上記両接合面間に、上記金属Ａに含まれるＡｕ以外の少なくとも１種の金属と、上記金属Ｂに含まれるＡｕ以外の少なくとも１種の金属とそれぞれ共晶反応を生じる金属としてＺｎを含むインサート材を介在させると共に、該インサート材を構成する金属の少なくとも１種を上記半導体チップ及び配線金属の接合面を構成する金属Ａ及び金属Ｂにそれぞれ添加し、さらに上記接合面の酸化皮膜を破壊するための凹凸を上記接合面の少なくとも一方に設け、上記半導体チップと配線金属を相対的に加圧しつつ加熱し、接合界面に生じた共晶反応溶融物を上記酸化皮膜と共に排出して、接合界面の少なくとも一部において上記金属Ａと金属Ｂとを直接接合することを特徴とする半導体装置の製造方法。
【請求項２】
上記接合面を構成する金属Ａ及び金属Ｂにインサート材を構成する金属の少なくとも１種を飽和するまで添加することを特徴とする請求項１に記載の半導体装置の製造方法。
【請求項３】
上記接合面を構成する金属Ａ及び金属Ｂに添加される金属がＺｎであることを特徴とする請求項１又は２に記載の半導体装置の製造方法。
【請求項４】
上記インサート材がＺｎを主成分とする金属であることを特徴とする請求項１〜３のいずれか１つの項に記載の接合方法。
【請求項５】
上記インサート材がＺｎと、Ａｌ、Ｍｇ、Ｃｕ、Ａｇ及びＳｎから成る群より選ばれた少なくとも１種の金属を主成分とする合金であることを特徴とする請求項１〜４のいずれか１つの項に記載の接合方法。
【請求項６】
上記インサート材がＺｎ及びＡｌを主成分とする合金であることを特徴とする請求項５に記載の接合方法。
【請求項７】
上記インサート材がＺｎ、Ａｌ及びＭｇを主成分とする合金であることを特徴とする請求項５に記載の接合方法。
【請求項８】
上記インサート材がＺｎ、Ａｌ及びＣｕを主成分とする合金であることを特徴とする請求項５に記載の接合方法。
【請求項９】
上記金属Ａと金属Ｂとが同種材料であることを特徴とする請求項１〜８のいずれか１つの項に記載の接合方法。
【請求項１０】
上記インサート材の厚さが２０〜２００μｍであることを特徴とする請求項１〜９のいずれか１つの項に記載の接合方法。
【請求項１１】
配線金属がＡｌを主成分とする金属、又は銅系金属から成る基材の表面にＡｌを主成分とする金属を配置して成るものであって、半導体チップがＡｌを主成分とする金属から成る接合面を備えていることを特徴とする請求項１〜１０のいずれか１つの項に記載の製造方法。
【請求項１２】
配線金属が絶縁性セラミックス基板上に配置されていることを特徴とする請求項１〜１１のいずれか１つの項に記載の製造方法。
【請求項１３】
上記絶縁性セラミックス基板の反半導体チップ側に備えた裏面金属をベースプレート上に接合するに際して、接合面にＡｌ、Ｃｕ、Ａｇ及びＡｕから成る群より選ばれた少なくとも１種を主成分とする金属Ｃを備えた上記裏面金属と、接合面にＡｌ、Ｃｕ、Ａｇ及びＡｕから成る群より選ばれた少なくとも１種を主成分とする金属Ｄ（但し、金属Ｃ及びＤが共にＡｕを主成分とする金属である場合を除く）を備えた上記ベースプレートとの間に、上記金属Ｃに含まれるＡｕ以外の少なくとも１種の金属と、上記金属Ｄに含まれるＡｕ以外の少なくとも１種の金属とそれぞれ共晶反応を生じる金属としてＺｎを含むインサート材を介在させると共に、該インサート材を構成する金属の少なくとも１種を上記半導体チップ及び裏面金属の接合面を構成する金属Ｃ及び金属Ｄにそれぞれ添加し、さらに上記接合面の酸化皮膜を破壊するための凹凸を上記接合面の少なくとも一方に設け、上記裏面金属とベースプレートを相対的に加圧しつつ加熱し、接合界面に生じた共晶反応溶融物を上記酸化皮膜と共に排出して、接合界面の少なくとも一部において上記金属Ａと金属Ｂとを直接接合することを特徴とする請求項１２に記載の製造方法。
【請求項１４】
裏面金属がＡｌを主成分とする金属、又は銅系金属から成る基材の表面にＡｌを主成分とする金属を配置して成るものであって、ベースプレートがＡｌを主成分とする金属から成る接合面を備えていることを特徴とする請求項１３に記載の製造方法。
【請求項１５】
接合面がＡｌ、Ｃｕ、Ａｇ及びＡｕから成る群より選ばれた少なくとも１種を主成分とする金属Ａから成る半導体チップと、接合面がＡｌ、Ｃｕ、Ａｇ及びＡｕから成る群より選ばれた少なくとも１種を主成分とする金属Ｂから成る配線金属とを接合した半導体装置であって（但し、金属Ａ及びＢが共にＡｕを主成分とする金属である場合を除く）、
上記両接合面間に、上記金属Ａに含まれるＡｕ以外の少なくとも１種の金属と、上記金属Ｂに含まれるＡｕ以外の少なくとも１種の金属とそれぞれ共晶反応を生じる金属としてＺｎを含むインサート材を介在させると共に、該インサート材を構成する金属の少なくとも１種を上記半導体チップ及び配線金属の接合面を構成する金属Ａ及び金属Ｂにそれぞれ添加し、さらに上記接合面の酸化皮膜を破壊するための凹凸を上記接合面の少なくとも一方に設け、上記半導体チップと配線金属を相対的に加圧しつつ加熱し、接合界面に生じた共晶反応溶融物を上記酸化皮膜と共に排出して、接合界面の少なくとも一部において上記金属Ａと金属Ｂとを直接接合して成ることを特徴とする半導体装置。
【請求項１６】
半導体チップと配線金属とが接合されて成る半導体装置であって、
上記半導体チップはＡｌ、Ｃｕ、Ａｇ及びＡｕから成る群より選ばれた少なくとも１種を主成分とする金属Ａを接合面に備え、
上記配線金属は、Ａｌ、Ｃｕ、Ａｇ及びＡｕから成る群より選ばれた少なくとも１種を主成分とする金属Ｂを接合面に備え（但し、金属Ａ及びＢが共にＡｕを主成分とする金属である場合を除く）、
上記半導体チップ及び配線金属の接合面を構成する金属Ａ及び金属ＢがそれぞれさらにＺｎを含有すると共に、これら金属Ａと金属Ｂとが接合界面の少なくとも一部において直接接合され、当該直接接合部の周囲にＺｎの共晶組成物と、上記金属Ａ及び金属Ｂに含まれるＡｕ以外の少なくとも１種の金属の酸化物を含む排出物が介在していることを特徴とする半導体装置。
【請求項１７】
上記配線金属が絶縁性セラミックス基板上に配置され、該絶縁性セラミックス基板の反半導体チップ側に備えた裏面金属がベースプレート上に接合されており、
上記裏面金属はＡｌ、Ｃｕ、Ａｇ及びＡｕから成る群より選ばれた少なくとも１種を主成分とする金属Ｃを接合面に備え、上記ベースプレートはＡｌ、Ｃｕ、Ａｇ及びＡｕから成る群より選ばれた少なくとも１種を主成分とする金属Ｄを接合面に備え（但し、金属Ｃ及びＤが共にＡｕを主成分とする金属である場合を除く）、
上記両接合面間に、上記金属Ｃに含まれるＡｕ以外の少なくとも１種の金属と、上記金属Ｄに含まれるＡｕ以外の少なくとも１種の金属とそれぞれ共晶反応を生じる金属としてＺｎを含むインサート材を介在させると共に、該インサート材を構成する金属の少なくとも１種を上記裏面金属及びベースプレートの接合面を構成する金属Ｃ及び金属Ｄにそれぞれ添加し、さらに上記接合面の酸化皮膜を破壊するための凹凸を上記接合面の少なくとも一方に設け、上記裏面金属とベースプレートを相対的に加圧しつつ加熱し、接合界面に生じた共晶反応溶融物を上記酸化皮膜と共に排出して、接合界面の少なくとも一部において上記金属Ｃと金属Ｄとを直接接合して成ることを特徴とする請求項１５又は１６に記載の半導体装置。
【請求項１８】
上記配線金属が絶縁性セラミックス基板上に配置され、該絶縁性セラミックス基板の反半導体チップ側に備えた裏面金属がベースプレート上に接合されており、
上記裏面金属はＡｌ、Ｃｕ、Ａｇ及びＡｕから成る群より選ばれた少なくとも１種を主成分とする金属Ｃを接合面に備え、上記ベースプレートはＡｌ、Ｃｕ、Ａｇ及びＡｕから成る群より選ばれた少なくとも１種を主成分とする金属Ｄを接合面に備え（但し、金属Ｃ及びＤが共にＡｕを主成分とする金属である場合を除く）、
上記裏面金属及びベースプレートの接合面を構成する金属Ｃ及び金属ＤがそれぞれさらにＺｎを含有すると共に、これら金属Ｃと金属Ｄとが接合界面の少なくとも一部において直接接合され、当該直接接合部の周囲にＺｎの共晶組成物と、上記金属Ｃ及び金属Ｄに含まれるＡｕ以外の少なくとも１種の金属の酸化物を含む排出物が介在していることを特徴とする請求項１５又は１６に記載の半導体装置。
【発明の詳細な説明】
【技術分野】
【０００１】
本発明は、半導体チップと配線金属とを接合して成る半導体装置、さらには、このような半導体装置を絶縁性セラミックス基板を介して、冷却体のようなベースプレート上に配置して成る半導体装置の製造方法と、このような方法により製造された半導体装置に関するものである。
【背景技術】
【０００２】
近年の半導体装置、特に、大電流密度の所謂ハイパワーモジュールと称する半導体装置においては、高温環境下でも使用可能であることが要求されている。
そのため、半導体装置の実装構造においては、高温に保持されたり、高温熱サイクルを受けたりした場合の高温耐久性に優れた接合部が強く望まれている。また、環境保全の観点からすると、Ｐｂ（鉛）フリーの接合技術が必須となっている。
【０００３】
このような半導体装置の実装のための接合には、現状では、Ｓｎ（錫）−Ａｇ（銀）−Ｃｕ（銅）系のはんだが広く使われているが、使用温度がはんだの融点（例えば２００℃程度）以下に制限される。また、例えば、電極がＣｕである接合部においては、界面にＣｕ−Ｓｎ系の脆い金属間化合物層が生成し、高温耐久性に乏しいものとなる。
そのため、接合部の高温耐久性を確保するために、いろいろな試みがなされている。
【０００４】
例えば、金属ナノ粒子の活性な表面エネルギーを利用して、低温にて凝集、接合する低温接合工法が提案されている。この接合工法を用いれば、凝集した後の接合界面はバルク金属となるため、高い、高温耐久性を有する。しかし、金属ナノ粒子として、Ａｕ（金）のような貴金属を用い、このような金属ナノ粒子の表面に有機物を修飾したような構造をとるため、粒子が凝集した構造となり、しかも有機物が接合プロセス時にガス化して、残存することから接合部にはボイドが存在するため、継手強度のバラツキの大きいものとなる。
【０００５】
また、高温はんだとしてはこの他に、Ａｕ系の組成を有するものとして、Ａｕ−Ｇｅ（ゲルマニウム）系などのはんだがあるが、これらも、貴金属であるＡｕを用いているため、コスト的な問題ばかりでなく、接合界面に金属間化合物層を生成したり、カーケンダルボイドを生成したりするため、長期的な信頼性に問題がある。
【０００６】
一方、接合面に形成された酸化皮膜による障害を排除し、健全な接合部を形成する観点から、母材金属と共晶反応を生ずるＺｎ（亜鉛）のような金属を含むインサート材を接合面間に介在させた状態で加圧、加熱することにより、共晶反応を生じさせて接合することが知られている。すなわち、母材金属とインサート材との間に共晶反応を生じさせることによって、母材表面の酸化皮膜を除去し、生じた共晶反応溶融物と共に接合面から排出することが可能になる。
このとき、母材金属とインサート材との直接的な接触を促進し、共晶反応の起点を早期に形成して、上記接合プロセスをより円滑なものとするべく、酸化皮膜を破壊するための凹凸構造を接合面に形成することが提案されている（引用文献１参照）。
【先行技術文献】
【特許文献】
【０００７】
【特許文献１】特開２０１３−７８７９３号公報
【発明の概要】
【発明が解決しようとする課題】
【０００８】
しかしながら、このような接合方法を半導体装置に適用するにあたって、使用環境状態や凹凸構造の形状によっては、凹凸構造が接合面に残存し、その底部（溝）に残留する共晶反応液相の凝固物中に含まれるインサート材中の金属が母材金属内部に拡散する場合があることが判明した。そして、このような場合には、残存する凹凸構造部に空隙が生じ、電気伝導性や熱伝導性が低下することが判った。
【０００９】
本発明は、半導体装置の実装構造に適用される従来の接合技術における上記課題に鑑みてなされたものである。そして、その目的とするところは、凹凸構造の底部に共晶反応液相の凝固物が残存したとしても、これに含まれる金属の拡散を防止することができ、もって電気伝導性や熱伝導性の低下を防止することが可能な半導体装置の製造方法を提供することにある。
また、このような接合方法を適用した高温耐久性に優れた半導体装置を提供することにある。
【課題を解決するための手段】
【００１０】
本発明者らは、上記目的を達成すべく、鋭意検討を重ねた結果、半導体装置の接合面を構成する金属中に、インサート材中に含まれる金属、例えばＺｎを予め含有させておくことによって、当該金属の母材金属中への拡散を抑えることができ、もって上記課題が解決できることを見出し、本発明を完成するに到った。
【００１１】
すなわち、本発明は上記知見に基づくものであって、本発明の半導体装置の製造方法においては、接合面がＡｌ、Ｃｕ、Ａｇ及びＡｕから成る群より選ばれた少なくとも１種を主成分とする金属Ａから成る半導体チップと、接合面がＡｌ、Ｃｕ、Ａｇ及びＡｕから成る群より選ばれた少なくとも１種を主成分とする金属Ｂから成る配線金属とを接合するに際して（但し、金属Ａ及びＢが共にＡｕを主成分とする金属である場合を除く）、上記両接合面間に、上記金属Ａに含まれるＡｕ以外の少なくとも１種の金属と、上記金属Ｂに含まれるＡｕ以外の少なくとも１種の金属とそれぞれ共晶反応を生じる金属としてＺｎを含むインサート材を介在させると共に、該インサート材を構成する金属の少なくとも１種を上記半導体チップ及び配線金属の接合面を構成する金属Ａ及び金属Ｂにそれぞれ添加し、さらに上記接合面の酸化皮膜を破壊するための凹凸を上記接合面の少なくとも一方に設け、上記半導体チップと配線金属を相対的に加圧しつつ加熱し、接合界面に生じた共晶反応溶融物を上記酸化皮膜と共に排出して、接合界面の少なくとも一部において上記金属Ａと金属Ｂとを直接接合することを特徴とする。
【００１２】
また、本発明の半導体装置は、半導体チップと配線金属とが接合されて成る半導体装置であって、上記半導体チップはＡｌ、Ｃｕ、Ａｇ及びＡｕから成る群より選ばれた少なくとも１種を主成分とする金属Ａを接合面に備え、上記配線金属はＡｌ、Ｃｕ、Ａｇ及びＡｕから成る群より選ばれた少なくとも１種を主成分とする金属Ｂを接合面に備え（但し、金属Ａ及びＢが共にＡｕを主成分とする金属である場合を除く）、上記半導体チップ及び配線金属の接合面を構成する金属Ａ及び金属ＢがそれぞれさらにＺｎを含有すると共に、これら金属Ａと金属Ｂとが接合界面の少なくとも一部において直接接合され、当該直接接合部の周囲にＺｎの共晶組成物と、上記金属Ａ及び金属Ｂに含まれるＡｕ以外の少なくとも１種の金属の酸化物を含む排出物が介在していることを特徴としている。
【発明の効果】
【００１３】
本発明によれば、接合面を構成する金属Ａ及び金属Ｂのそれぞれに、インサート材に含まれる金属の少なくとも１種が含まれているので、接合面の凹凸構造の底部に共晶反応液相の凝固物が残留していたとしても、凝固物中の上記金属の母材側への拡散が抑えられ、空隙化による電気伝導性や熱伝導性の低下を防止することできる。
【図面の簡単な説明】
【００１４】
【図１】（ａ）〜（ｅ）は本発明の半導体装置の製造方法による半導体チップと配線金属との接合過程を概略的に示す工程図である。
【図２】（ａ）〜（ｃ）は本発明の半導体装置の製造方法において接合部に形成する凹凸構造の形状例を示す斜視図である。
【図３】本発明の製造方法による半導体装置の一方を構成する半導体チップの構造を示す概略断面図である。
【図４】（ａ）〜（ｃ）は本発明の製造方法による半導体装置の他方を構成する配線金属の形態例を示すそれぞれ断面図である。
【図５】（ａ）〜（ｄ）は本発明の製造方法による半導体装置の実施形態例を示すそれぞれ概略断面図である。
【図６】本発明の実施例に用いた半導体装置の構成を説明する概略断面図である。
【発明を実施するための形態】
【００１５】
以下に、本発明の半導体装置の製造方法について、さらに詳細、かつ具体的に説明する。なお、本明細書において「％」は、特記しない限り、質量百分率を意味するものとする。
【００１６】
本発明の半導体装置の製造方法においては、半導体チップを配線金属に接合するに際して、上記したように、半導体チップの接合面に備えた金属Ａ（Ａｌ、Ｃｕ、Ａｇ及びＡｕから成る群より選ばれた少なくとも１種を主成分とする金属）と、配線金属の少なくとも接合面に備えた金属Ｂ（Ａｌ、Ｃｕ、Ａｇ及びＡｕから成る群より選ばれた少なくとも１種を主成分とする金属、但し、金属Ａ及びＢが共にＡｕを主成分とする金属である場合を除く）との間に、金属Ａに含まれるＡｕ以外の少なくとも１種の金属と、金属Ｂに含まれるＡｕ以外の少なくとも１種の金属とそれぞれ共晶反応を生じる金属としてＺｎを含むインサート材を介在させる。このとき、これら金属Ａ及びＢのそれぞれには、上記インサート材を構成する金属の少なくとも１種をあらかじめ含有させておく。
【００１７】
さらに、接合面の表面には凹凸を設け、この状態で、半導体チップと配線金属を相対的に加圧すると共に加熱し、金属Ａ及び金属Ｂの表面に形成されている酸化皮膜を微細凹凸により破壊して、金属Ａ及び金属Ｂとインサート材とをそれぞれ接触させ、接合界面に金属Ａ及び金属Ｂにそれぞれ含まれる金属とインサート材に含まれる金属との共晶反応を生じさせる。そして、この共晶反応溶融物を酸化皮膜と共に排出して、接合界面の少なくとも一部において上記半導体チップと配線金属の金属Ａと金属Ｂとを直接接合し、半導体チップと配線金属が強固に接合される。
【００１８】
共晶反応による溶融は、２種以上の金属が相互拡散して生じた相互拡散域の組成が共晶組成となった場合に生じ、保持温度が共晶温度以上であれば共晶反応により液相が形成される。例えば、Ｚｎ−Ａｌ系合金の場合、Ａｌの融点は６６０℃、Ｚｎの融点は４１９．５℃であり、この共晶金属はそれぞれの融点より低い３８２℃にて溶融する。
したがって、両金属の清浄面を接触させ、３８２℃以上に加熱保持すると反応（共晶溶融）が生じ、Ａｌ−９５％Ｚｎが共晶組成となるが、共晶反応自体は合金成分に無関係な一定の変化であり、インサート材の組成は共晶反応の量を増減するに過ぎない。
【００１９】
一方、一般的な金属材料の表面には酸化皮膜が存在するが、接合過程における加圧によって、凹凸の先端に応力が集中するため、比較的低い加圧力によって、チップへのダメージを与えることなく酸化皮膜を破壊することができる。そして、この破壊部を介して金属Ａ及び金属Ｂのそれぞれとインサート材とが接触し、これらの間に共晶反応が生じる。
【００２０】
共晶反応による液相の生成によって近傍の酸化皮膜が破砕、分解され、さらに共晶溶融が全面に拡がっていくことによって、酸化皮膜破壊が拡大し、促進され、接合面の酸化皮膜が低温度（共晶温度）で除去されるので、ろう材層を介することなく、金属Ａと金属Ｂとのダイレクトな接合が可能となる。
したがって、Ｐｂが含まれない金属Ａと金属Ｂとの直接接合によって強度が確保されることから、高温保持した場合にも脆い金属間化合物層やカーケンダルボイドを生成せず、優れた高温耐久性を備えたＰｂフリーの接合部を備えた半導体装置を製造することができる。
【００２１】
共晶組成は相互拡散によって自発的達成されるため、組成のコントロールは必要なく、必須条件は母材（金属Ａ、Ｂ）とインサート材に含まれる金属の間に、低融点の共晶反応が生成することである。
このとき、接合面には、金属Ａに含まれる金属と金属Ｂに含まれる金属と、インサート材に含まれる金属との共晶反応をそれぞれ生じさせることが必要であり、そのためには、両共晶温度の高い方の温度に加熱する必要がある。
【００２２】
但し、金属Ａ及び金属Ｂの一方がＡｕを主成分とする金属の場合には、その接合面に酸化皮膜は生成していないことから、他方の金属とインサート材の間に共晶反応を生じさせるだけで接合が可能となる。また、金属Ａ及び金属Ｂが共にＡｕを主成分とする金属である場合には、上記のように、その表面には酸化皮膜が生成していないので、微細凹凸を形成したり、インサート材を介在させたりするまでもなく、接合が可能である。
【００２３】
図１（ａ）〜（ｅ）は、本発明による半導体装置の製造方法における半導体チップと配線金属の接合プロセスを順を追って説明する工程図である。
【００２４】
まず、図１（ａ）に示すように、配線金属２と半導体チップ３の間に、インサート材４を配置する。
このとき、配線金属２は、金属Ｂとして、例えばアルミニウムあるいは銅系金属から成るものであって、その接合面には、予め微細な凹凸Ｒが形成してあると共に、半導体チップ３の接合面には、金属Ａとして、例えばＡｌ、ＣｕあるいはＡｇを主成分とする金属層３ｃがめっきやスパッタリングなどによって形成されている。なお、これら配線金属２や金属層３ｃの表面には、酸化皮膜２ｆ、３ｆが生成している。
【００２５】
ここで、金属Ａ及び金属Ｂの組合せとしては、金系材料同士の場合を除いて、Ａｌ、Ｃｕ、Ａｇ及びＡｕから成る群から選ばれる純金属や、これら金属間の合金を含む種々の組合せを採用することができるが、同種材同士の接合とした方が界面の劣化反応の起点がなくなるため、耐久信頼性のより高い接合が可能となる。なお、ここで言う「同種材」とは、金属組織や成分系が同じであることを意味し、必ずしも合金成分の含有量が一致する必要はない。
また、配線金属２を全体がＡｌを主成分とする金属から成るもの、あるいは銅系金属から成る基材の表面にＡｌを主成分とする金属（金属Ｂ）を配置して成るものとする一方、半導体チップ３の接合面の金属層（金属Ａ）２ｃをＡｌを主成分とする金属から成るものとすることも望ましい。これにより、低コストの半導体装置を実現することができる。
【００２６】
なお、上記したように、配線金属２及び半導体チップ３の接合面を構成する上記金属Ａ及び金属Ｂには、後述するインサート材を構成する金属の少なくとも１種を含有させておく必要がある。
このような金属の含有量としては、接合面に凹凸底部が溶融することなく残存し、この中に残留している共晶反応液相凝固物からの金属の拡散をより有効に防止するためには、含有量が高いこと、すなわち飽和量まで含有していることが望ましい。また、金属Ａ及び金属Ｂに含有させるインサート材成分としては、インサート材の必須成分としてのＺｎであることが望ましい。
【００２７】
上記配線金属２の接合面に形成する凹凸Ｒの形状としては、応力を集中させて、酸化皮膜の破壊を促進させる機能さえあれば、その形状や数に制限はなく、例えば、図２（ａ）〜（ｃ）に示すようなものを採用することができる。
すなわち、図２（ａ）に示すように、台形状断面の凹凸構造として、凸部先端を略平面とすれば、応力集中度は若干低下するとしても、応力集中手段の形成が容易となり、加工費を削減することができる。
【００２８】
また、図２（ｂ）に示すように、三角柱を並列させたような凹凸構造を採用することも可能であり、これによって、凹凸構造の凸部先端が線状のものとなり、応力集中度を高めて、酸化皮膜の破断効果を向上させることができる。
さらに、図２（ｃ）に示すように、四角錐を縦横方向に並列させた凹凸構造を採用することもでき、凹凸構造の凸部先端が点状となることから、さらに応力集中度を高めて、酸化皮膜の破断性能を向上させることができる。
【００２９】
凹凸Ｒの形状としては、上記したように、応力を集中させて、酸化皮膜の破壊を促進させる機能さえあれば、特に限定されることはなく、上記の他には、波形やかまぼこ形、半球状など凸部先端を曲面とすることも可能である。なお、当該曲面の曲率半径は、小さいほど応力集中が顕著なものとなって、酸化皮膜が破壊し易くなることは言うまでもない。
【００３０】
このような凹凸Ｒは、例えば、切削加工、研削加工、塑性加工（ローラ加工）、レーザ加工、放電加工、エッチング加工、リソグラフィーなどによって形成することができ、その形成方法としては、特に限定されるものではない。これら加工方法のうち、塑性加工によれば、非常に低コストで形成が可能である。
なお、微細凹凸の寸法、形状としては、アスペクト比（高さ／幅）：０．００１以上、ピッチ：１μｍ以上で、望ましくはアスペクト比０．１以上、ピッチ：１０μｍ以上である。
【００３１】
一方、半導体チップ３は、上記したように接合面側に、金属Ａから成る金属層３ｃを備えているが、図３に示すように、ＳｉＣやＳｉ、ＧａＮなどから成る半導体チップ本体３と金属層３ｃの間に、密着層３ａ及びバリヤ層３ｂを介在させることができる。
【００３２】
バリヤ層３ｂは、金属層３ｃの成分がチップ本体内に拡散するのを防止する機能を有し、Ｎｉ（ニッケル）やＰｔ−Ｉｒ（白金−イリジウム）などを適用することができる。
一方、密着層３ａは、上記バリヤ層３ｂとチップ本体３との密着性を向上させる機能を有し、例えば、Ｔｉ（チタン）、Ｃｒ（クロム）などを用いることができる。
【００３３】
インサート材４は、上記金属Ａに含まれるＡｕ以外、すなわちＡｌ、Ｃｕ及びＡｇのうちの少なくとも１種の金属元素と、上記金属Ｂに含まれる同様の金属元素のそれぞれと共晶反応を生じる金属であるＺｎを含むものであって、例えば、Ｚｎを主成分とする金属（純亜鉛、亜鉛合金）が用いられる。
【００３４】
また、Ｚｎと、Ａｌ、Ｍｇ、Ｃｕ、Ａｇ及びＳｎから成る群より選ばれた少なくとも１種の金属を主成分とする合金、例えばＺｎとＡｌを主成分とする合金、ＺｎとＡｌとＭｇを主成分とする合金、ＺｎとＡｌとＣｕを主成分とする合金を用いることもできる。
すなわち、ＺｎとＡｌを含む合金系の共晶温度は低く（Ｚｎ−Ａｌ系合金では３８２℃、Ｚｎ−Ａｌ−Ｍｇ系合金では３３０℃）、このような低い温度で、母材の軟化や変形を惹起することなく、接合を阻害する酸化皮膜を接合界面から除去して、両部材を接合することができる。
【００３５】
さらに、インサート材４には、上記金属Ａもしくは金属Ｂ材の一方、または両方の成分を含有させることができ、インサート材と被接合部材との反応性の向上や、接合界面の親和性の向上のためから望ましい。
【００３６】
上記インサート材４の厚さとしては、２０μｍ以上、２００μｍ以下とすることが望ましい。
インサート材４の厚さが２０μｍに満たない場合、酸化皮膜の排出が不十分となったり、接合部のシール性が低下し、接合中に酸化が進み接合部の強度特性を低下させたりする。一方、２００μｍを超えると、余剰部分の排出のために高い加圧力が必要となったり、界面への残存が多くなり、継ぎ手性能を低下させたりすることがある。
【００３７】
なお、本発明においては、金属Ａ、金属Ｂ、インサート材における「主成分」とは、それら金属成分の含有量が合計で８０％以上であることを意味するものとする。
【００３８】
そして、図１（ａ）に示した状態で、半導体チップ３と配線金属２を相対的に加圧して、これらをインサート材４を介して密着させ、さらに加圧しながら加熱を開始する。
すると、図１（ｂ）に示すように、凹凸Ｒの凸部先端が接触した部位の応力が局所的に急激に上昇し、加圧力をさほど増すことなく、金属層３ｃの酸化被膜３ｆが機械的に破壊され、新生面が露出する。また、酸化被膜３ｆと共に、微細凹凸２ｒ先端の酸化皮膜２ｆも破壊され、配線金属２の新生面が露出する。
【００３９】
金属層３ｃ及び配線金属２とインサート材４の間で拡散が生じ、共晶反応が発生する温度に到達すると、金属層３ｃ及び配線金属２中の金属元素との間にそれぞれ共晶反応が生じ、共晶溶融相が発生する。
そして、この共晶溶融範囲が接合界面全体に拡がっていくことにより、金属層３ｃ及び配線金属２の酸化被膜３ｆ、２ｆが表面から除去され、図１（ｃ）に示すように、酸化皮膜３ｆ、２ｆの欠片が共晶溶融相中に分散する。
【００４０】
続く加圧によって、図１（ｄ）に示すように、共晶反応溶融物が接合界面から排出され、この液相中に分散されていた酸化皮膜３ｆ、２ｆの欠片もその大部分が共晶溶融物と共に接合界面から押し出され、金属Ａ及び金属Ｂの新生面がそれぞれ露出し、接合界面にこれらに含まれる成分元素の拡散反応が生じる。
これによって、図１（ｅ）に示すように、配線金属２と半導体チップ３の金属層３ｃとの接合、すなわち金属Ａと金属Ｂとの直接的な接合が達成される。このとき、共晶反応生成物や酸化皮膜、インサート材に由来する金属などを含む微量の混合物が接合界面に残存することがあり得るが、金属同士の直接接合部が形成されている限り、強度上の問題となることはない。また、このような残存物は、電気伝導や熱伝導に寄与することになる。
【００４１】
なお、図１においては、凹凸Ｒを配線金属２の側に形成した例を示したが、これに限定されることはなく、微細凹凸の形成位置については、上記のように配線金属２と半導体チップ３の接合面の一方に形成するほか、接合面の両方に設けることができる。両面に形成することによって、酸化皮膜の破壊起点をより多くすることができる。
【００４２】
また、上記では、薄板上のインサート材４を配線金属２の上に載置しただけの例を示したが、組成や形状（厚さ）などに関する選択の自由度が高いことから、箔の形態で両材料の間に挟み込むことが望ましい。
この他に、めっきやパウダーデポジション法によって、インサート材金属を配線金属２や半導体チップ３の一方あるいは両方の接合面に予め被覆しておくことも可能であり、この場合には、被覆によって酸化皮膜の生成を防止できる。
【００４３】
そして、図１においては、配線金属２として、ＡｌやＣｕを主成分とする金属（金属Ｂ）から成るものを用いると共に、半導体チップ３の接合面に、金属ＡとしてＡｌ、ＣｕあるいはＡｇを主成分とする金属層３ｃを形成した例について説明したが、本発明はこのような組合せに限定されるものではない。
【００４４】
例えば、後述するように、適当な金属から成る基材の表面に、金属Ｂから成る金属層２ｃを形成した配線金属２を用いることもできる。このような金属層２ｃを基材上に形成するには、めっきやスパッタリング、溶射などの方法を適用することができる。なお、これらの方法は、半導体チップ３に対する金属層２ｃの形成にも適用されることは言うまでもない。
また、材料コスト面では、若干不利となるものの、場合によっては、金属層２ｃ（金属Ａ）や金属層３ｃ（金属Ｂ）として、金や銀を含む金属を採用することも可能である。
【００４５】
本発明の製造方法における配線金属２と半導体チップ３の上記接合は、不活性ガス雰囲気で行うこともできるが、大気中でも何ら支障なく行うことができる。
もちろん、真空中で行うことも可能であるが、真空設備が必要となるばかりでなく、インサート材の溶融により真空計やゲートバルブを損傷する可能性があるので、大気中で行うことが設備面からもコスト的にも有利である。
【００４６】
本発明における上記接合において、接合部を所定の温度範囲に加熱したり、維持したりするための手段としては、特に限定されることはなく、例えば、高周波加熱や赤外線加熱、ヒータ加熱あるいはこれらを組み合わせた方法を採用することができる。また、治具によって加圧状態に固定し、治具と共にろう付け炉内に保持するといった方法を用いることも可能である。
【００４７】
上記接合温度への昇温速度については、遅い場合には、界面が酸化されて溶融物の排出性が低下して、強度が低下する原因となることがあるため、速い方が望ましい。特に大気中の接合の場合には、この傾向がある。
【００４８】
一方、本発明の製造方法においては、凹凸Ｒの形成によって、接合時の加圧力を低減することができることから、接合時の加圧力については、１ＭＰａ以上、３０ＭＰａ以下とすることが望ましい。
すなわち、１ＭＰａに満たない場合は、酸化皮膜の破壊や、共晶反応物や酸化皮膜欠片の接合面からの排出が十分にできず、３０ＭＰａを超えると半導体チップ２が損傷する可能性があることによる。
【００４９】
図４（ａ）〜（ｃ）は、本発明の製造方法における接合面、特に配線金属の形態例を示すそれぞれ断面図であって、図４（ａ）に示す形態例においては、半導体チップ３がその接合最表面に上記金属Ａから成る金属層３ｃを備える一方、配線金属２は、図１と同様に、全体が上記金属Ｂから成り、接合面に凹凸Ｒを備えている。
【００５０】
また、配線金属２は、図４（ｂ）及び（ｃ）に示すように、導電性材料から成る基板２ｂの接合面に、金属Ａから成る金属層２ｃを備えたものを用いることもできる。
【００５１】
この場合、図４（ｂ）に示したように、基板２ｂの接合面に凹凸２Ｒを形成した後に、金属層２ｃをめっきやスパッタリング、蒸着などによって形成することができる。これによれば、比較的自由な形状に形成された凹凸Ｒの全面に金属層２ｃを配置することができる。
一方、図４（ｃ）に示したように、基板２ｂの上に金属層２ｃを配置した後に凹凸Ｒの加工を行うこともでき、この場合には、金属層が予め基材上に配置された材料、例えばクラッド材などを用いることができ、適用可能な材料の選択範囲が拡がることになる。
【００５２】
本発明の製造方法により製造された半導体装置の構造は、半導体チップと配線金属とが接合されて成るものであって、半導体チップは接合面にＡｌ、Ｃｕ、Ａｇ及びＡｕから成る群より選ばれた少なくとも１種を主成分とする金属Ａを備える一方、配線金属は、少なくとも接合面にＡｌ、Ｃｕ、Ａｇ及びＡｕから成る群より選ばれた少なくとも１種を主成分とする金属Ｂ（但し、金属Ａ及びＢが共にＡｕを主成分とする金属である場合を除く）を備え、上記半導体チップの金属Ａと配線金属の金属Ｂとが、接合界面の少なくとも一部において直接接合されたものとなる。そして、このような直接接合部の周囲、すなわち凹凸Ｒの底部（谷部）や凹凸Ｒの最外周部に、Ｚｎの共晶組成物と、上記金属Ａ及び金属Ｂに含まれるＡｕ以外の少なくとも１種の金属の酸化物を含む排出物が介在することになる（図１（ｅ）参照）。
【００５３】
なお、ここで、「Ｚｎの共晶組成物」とは、インサート材に含まれるＺｎと、金属Ａ及び金属Ｂに含まれるＡｕ以外の少なくとも１種の金属との共晶反応による組成物、また「酸化物」については、上記金属Ａ及び金属Ｂの表面に生成していた酸化皮膜の欠片ということになる。
また、接合条件、すなわち、加圧力、接合温度、微細凹凸形状、インサート材の成分、量などの調整により、凹凸構造の底部の残存を可及的に減らすことができ、断続的な接合を全面的な直接接合に近づけることができる。
【００５４】
本発明の製造方法により製造された半導体装置においては、半導体チップ及び配線金属の接合面を構成する金属Ａ及び金属Ｂのそれぞれに、インサート材を構成する少なくとも１種の金属が添加されている。
したがって、接合面に凹凸構造が残存していたとしても、その中の共晶反応液相凝固物からの上記金属の母材側への拡散を抑制することができ、当該金属が凝固物から抜けることによる凹凸残存部の空隙化を抑えて、電気伝導性や熱伝導性の低下を防止することできる。このとき、上記金属が金属Ａ及び金属Ｂ中に飽和していれば、それ以上拡散することはなく、飽和状態に近いほど、上記金属の拡散による移行防止効果が高まることになる。
【００５５】
本発明においては、上記配線金属を絶縁性セラミックス基板上に配置することができ、このセラミックス基板の反半導体チップ側の面に備えた裏面金属を介して、セラミックス基板をベースプレート（冷却体など）に接合した構造とすることもできる。
このとき、上記裏面金属とベースプレートとの接合にも、上記した半導体チップと配線金属の接合と同様の製造方法や接合構造を採用することができる。
【００５６】
すなわち、上記絶縁性セラミックス基板の反半導体チップ側に備えた裏面金属をベースプレート上に接合するに際して、接合面にＡｌ、Ｃｕ、Ａｇ及びＡｕから成る群より選ばれた少なくとも１種を主成分とする金属Ｃを備えた上記裏面金属と、接合面にＡｌ、Ｃｕ、Ａｇ及びＡｕから成る群より選ばれた少なくとも１種を主成分とする金属Ｄ（但し、金属Ｃ及びＤが共にＡｕを主成分とする金属である場合を除く）を備えた上記ベースプレートとの間に、上記金属Ｃに含まれるＡｕ以外の少なくとも１種の金属と、上記金属Ｄに含まれるＡｕ以外の少なくとも１種の金属とそれぞれ共晶反応を生じる金属としてＺｎを含むインサート材を介在させると共に、該インサート材を構成する金属の少なくとも１種を上記裏面金属及びベースプレートの接合面を構成する金属Ｃ及び金属Ｄにそれぞれ添加し、さらに上記接合面の酸化皮膜を破壊するための凹凸を上記接合面の少なくとも一方に設け、上記裏面金属とベースプレートを相対的に加圧しつつ加熱し、接合界面に生じた共晶反応溶融物を上記酸化皮膜と共に排出して、接合界面の少なくとも一部において上記金属Ａと金属Ｂとを直接接合する。
【００５７】
このようにして製造された半導体装置は、配線金属が絶縁性セラミックス基板上に配置され、該絶縁性セラミックス基板の反半導体チップ側に備えた裏面金属がベースプレート上に接合されており、上記裏面金属はＡｌ、Ｃｕ、Ａｇ及びＡｕから成る群より選ばれた少なくとも１種を主成分とする金属Ｃを接合面に備え、上記ベースプレートはＡｌ、Ｃｕ、Ａｇ及びＡｕから成る群より選ばれた少なくとも１種を主成分とする金属Ｄを接合面に備え（但し、金属Ｃ及びＤが共にＡｕを主成分とする金属である場合を除く）、上記裏面金属及びベースプレートの接合面を構成する金属Ｃ及び金属ＤがそれぞれさらにＺｎを含有すると共に、これら金属Ｃと金属Ｄとが接合界面の少なくとも一部において直接接合され、当該直接接合部の周囲にＺｎの共晶組成物と、上記金属Ｃ及び金属Ｄに含まれるＡｕ以外の少なくとも１種の金属の酸化物を含む排出物が介在している構造となる。
【００５８】
すなわち、裏面金属及びベースプレートの接合面を構成する金属Ｃ及び金属Ｄのそれぞれに、インサート材を構成する少なくとも１種の金属が添加されているので、同様に、上記金属の拡散による凹凸残存部の空隙化を抑えて、電気伝導性や熱伝導性の低下を防止することできる。但し、この場合、冷却体などのベースプレートとの接合であるからして、熱伝導性の向上が重要であって、電気伝導性については、さほど問題とはならない。
【００５９】
なお、裏面金属及びベースプレートの接合面を構成する金属Ｃ及び金属Ｄについては、上記した金属Ａ及び金属Ｂの場合と全く同様に選択することができる。また、金属Ｃ及び金属Ｄを金属Ａ及び金属Ｄと同種材とすることもできる。
また、裏面金属を全体がＡｌを主成分とする金属から成るもの、あるいは銅系金属から成る基材の表面にＡｌを主成分とする金属（金属Ｃ）を配置して成るものとする一方、ベースプレートの接合面の金属層（金属Ｄ）をＡｌを主成分とする金属から成るものとすることもできる。
【００６０】
図５（ａ）〜（ｄ）は、本発明の製造方法による半導体装置の実施形態の数例を示す概略断面図である。
第1の実施形態として、図５（ａ）に示す半導体装置１は、冷却体（ヒートシンク）１１上に、絶縁性セラミックス基板１２の片面側に上記金属Ｂから成る配線金属２を配置したバスバーが固定され、その配線金属２に半導体チップ３が接合された構造を備えている。そして、上記半導体チップ３は、その接合面に上記金属Ａから成る金属層３ｃを備えており、金属Ａと金属Ｂとが上記した方法により直接接合された構造となっている。
【００６１】
図５（ｂ）に示す半導体装置１は、絶縁性セラミックス基板１２の図中上面側に金属Ｂから成る配線金属２を備え、図中下面側に金属Ｃから成る裏面金属５を備えたセラミックス基板１２の裏面金属側に冷却体１１を備えている。そして、上面側の配線金属２と、接合面に金属Ａから成る金属層３ｃを備えた半導体チップ３が上記下方法によって接合され、下面側の裏面金属５（金属Ｃ）と冷却体１１（金属Ｄ）が同様に接合された構造となっている。
【００６２】
図５（ｃ）に示す半導体装置１は、図５（ａ）及び（ｂ）が片側実装であったのに対し、両面実装タイプの半導体装置の例を示すものであって、両面に金属Ａから成る金属層３ｃを備えた半導体チップ３の上下に、絶縁性セラミックス基板１２の片面側に配線金属２を備えたバスバーが冷却体１１と共に配置されている。半導体チップ３の上下両面に備えた金属Ａから成る金属層３ｃとバスバーの金属Ｂから成る配線金属２が上記した方法により直接接合された構造となっている。
【００６３】
第４の実施形態として、図５（ｄ）に示す半導体装置１は、絶縁性セラミックス基板１２の両面にそれぞれ金属Ｂから成る配線金属２と、金属Ｃから成る裏面金属５を備えたセラミックス基板１２を用いた両面実装タイプのものである。すなわち、セラミックス基板１２の裏面側に配置した裏面金属５（金属Ｃ）と冷却体１１（金属Ｄ）とが本発明の方法によって接合されていること以外は、図５（ｃ）に示した形態と実質的に同様の構造となっている。
【００６４】
図６は、本発明の半導体装置の接合前の状態を示す概略断面図（但し、インサート材４は省略）であって、図に示す半導体チップ３は接合面に金属Ａから成る金属層３ｃを備えている。なお、上記金属層３ｃは、図３に示したように、密着層３ａやバリヤ層３ｂを介して形成することもできる。
一方、絶縁性セラミックス基板１２は、図中上面側に金属Ｂから成る配線金属２を備え、図中下面側に金属Ｃから成る裏面金属５を備えており、これら配線金属２及び裏面金属５の表面（半導体チップ３及び後述するベースプレート１１との接合面）には凹凸Ｒが形成されている。
【００６５】
ベースプレート（冷却体）１１は、金属Ｄから成り、その裏面金属５との接合面には、同様に凹凸Ｒが形成されている。このとき、凹凸Ｒの形成は、裏面金属５及びベースプレート１１のいずれか一方だけでもよい。
なお、上記金属層３ｃ、配線金属２、裏面金属５及びベースプレート１１を構成する金属Ａ、Ｂ、Ｃ及びＤには、これらの間に介在させるインサート材４に含まれる金属の少なくとも１種、例えばＺｎが飽和するまで添加されている。
【００６６】
そして、上記半導体チップ３と配線金属２の間と、裏面金属５とベースプレート１１の間に、Ｚｎを含有するインサート材（図示せず）を介在させた状態で、これらを加圧すると共に、加熱することによって、これらの間が接合される。
こうして接合された半導体装置は、接合面に凹凸Ｒが残存したとしても、また、高温環境に曝されたとしても、母材側に飽和量のＺｎが含まれているため、凹凸残存部の凝固物からのそれ以上の拡散によるＺｎの母材側への移行が防止される。したがって、凹凸残存部が空隙となることによって、電気伝導性や熱伝導性が損なわれるという不具合を回避することができる。
【実施例】
【００６７】
以下、本発明を実施例に基づいて具体的に説明する。なお、文中の符号については、図６に対応するものである。
【００６８】
〔実施例１〕
（ａ）半導体チップ
１．６６×１．５２×０．３６ｍｍのサイズのＳｉＣダイオード（半導体チップ３）の裏面に、Ｔｉ／Ｎｉ／Ａｇを蒸着により成膜した後、この成膜面上にＡｌ（金属Ａ）を６μｍの厚さにスパッタリングして金属層３ｃを形成した。なお、金属層３ｃのＡｌ中にはＺｎを飽和量（３６％）含有させた。 
【００６９】
（ｂ）絶縁性セラミックス基板
ＡｌＮから成る厚さ０．６４ｍｍのセラミック基板１２の両面に、純度９９．９９％の高純度アルミニウム（金属Ｂ）から成る厚さ０．５ｍｍの配線金属２と、同じく高純度アルミニウム（金属Ｃ）から成る厚さ０．５ｍｍの裏面金属５をそれぞれ形成した。なお、上記配線金属２及び裏面金属５には、Ｚｎを飽和量それぞれ含有させると共に、その表面には、凹凸Ｒとして、ダイヤモンド工具を用いた切削加工によって、高さ０．１ｍｍ、ピッチ０．１ｍｍの一方向溝を形成した。
【００７０】
（ｃ）ベースプレート
ＪＩＳ  Ｈ  ４０００に、Ａ１０７０として規定される工業用純アルミニウム（金属Ｄ）から成る厚さ１．０ｍｍの板材をベースプレート１１とした。そして、この板材中にＺｎを飽和量含有させると共に、その表面（裏面金属５との接合面）に、ダイヤモンド工具を用いた切削加工により、高さ０．１ｍｍ、ピッチ０．１ｍｍの一方向溝を形成し、凹凸Ｒとした。
【００７１】
（ｄ）接合
次に、半導体チップ３と配線金属２の接合面間と、裏面金属５とベースプレート１１の接合面間に、急冷単ロール方によって作製したＺｎ−３．５％Ａｌ−２．５％Ｍｇ合金から成る厚さ０．１ｍｍの箔帯をそれぞれインサート材として挟んだ。
そして、赤外線加熱方式の拡散接合装置により、５ＭＰａの加圧力の下で、４００℃に１分間保持することによって、配線金属２と半導体チップ３、裏面金属５とベースプレート１１をそれぞれ接合して、実施例１の半導体装置を得た。
【００７２】
〔実施例２〕
配線金属２、半導体チップ３、裏面金属５及びベースプレート１１の接合面を構成する金属Ａ、Ｂ、Ｃ及びＤ（いずれもＡｌ）中に添加するＺｎ量を質量比でそれぞれ１０％としたこと以外は、上記実施例１と同様の操作を繰り返すことによって、それぞれの接合面を接合して、実施例２の半導体装置を得た。
【００７３】
〔実施例３〕
インサート材として、急冷単ロール法によって作製したＺｎ−４．０％Ａｌ−２．０％Ｃｕ合金から成る厚さ０．１ｍｍの箔帯を用いたこと以外は、上記実施例１と同様の操作を繰り返すことによって、それぞれの接合面を接合して、実施例３の半導体装置を得た。
【００７４】
〔実施例４〕
セラミック基板１２の両面に形成する配線金属２と裏面金属５の材料として、それぞれＣｕ（無酸素銅）から成るものを用いたこと以外は、上記実施例１と同様の操作を繰り返すことによって、それぞれの接合面を接合し、実施例４の半導体装置を得た。
【００７５】
〔比較例１〕
配線金属２、半導体チップ３、裏面金属５及びベースプレート１１の接合面を構成する金属Ａ、Ｂ、Ｃ及びＤに金属元素を添加することなく、すべてＡｌから成る接合面としたこと以外は、上記実施例１と同様の操作を繰り返すことによって、それぞれの接合面を接合して、比較例１の半導体装置を得た。
【００７６】
〔評価試験〕
上記実施例及び比較例によって得られた半導体装置を３００℃に保持した恒温槽中に、それぞれ３０００時間保持した後、下記方法によって電気抵抗率及び熱伝導率をそれぞれ測定し、接合部の電気伝導性及び熱伝導性を評価した。
その結果を表１に示す。
【００７７】
（ａ）電気抵抗率
比較例の場合、すべてＡｌから成る接合面としたため、恒温槽中での保持によりZｎがAl中に拡散し空隙が生じたため、電気抵抗率は増加しているが、本発明の場合は拡散が抑制され空隙が発生しないため、高い電気伝導率が維持された。
（ｂ）熱伝導率
比較例の場合、すべてＡｌから成る接合面としたため、恒温槽中での保持によりZｎがAl中に拡散し空隙が生じたため、熱伝導率は大幅に低下しているが、本発明の場合は拡散が抑制され空隙は発生しないため、Zn量が増加する分、若干の低下は認められるが、比較的高い熱伝導率が維持された。
実施例２は飽和量に達するまでの若干のZnの拡散による空隙発生が進行し、熱伝導率の低下は認められるものの、許容レベルであり、発明の効果は認められた。
【００７８】
【表１】
2015033715.tif 000003
【符号の説明】
【００７９】
１  半導体装置
２  配線金属（金属Ｂ）
Ｒ  凹凸
２ｆ  酸化皮膜
３  半導体チップ
３ｃ  金属層（金属Ａ）
３ｆ  酸化皮膜
４  インサート材
５  裏面金属（金属Ｃ）
１１  ベースプレート（金属Ｄ）
１２  絶縁性セラミックス基材
【図１】
2015033715.tif 000004
【図２】
2015033715.tif 000005
【図３】
2015033715.tif 000006
【図４】
2015033715.tif 000007
【図５】
2015033715.tif 000008
【図６】
2015033715.tif 000009